(57)【要約】本発明は、金属陽イオンと錯形成可能な官能基を有する気体透過性基材（２２１）と、官能基によって基材（２２１）の第１の平坦な側（２２２）の表面でおよび／または基材（２２１）の第１の平坦な側（２２２）の表面に隣接した領域で結合された触媒的に活性な貴金属粒子および／または原子と、を備える、燃料電池（１０）用のガス拡散電極（２０）に関する。本発明によるガス拡散電極（２０）は、一体の構成要素内に、ガス拡散層および触媒層の機能を組み込んでおり、触媒の劣化現象に対する高い長期安定性によって特徴付けられる。
2019525425.tif 000002
【特許請求の範囲】
【請求項１】
燃料電池（１０）用のガス拡散電極（２０）であって、
金属陽イオンと錯形成可能な官能基を有する有機ポリマーから形成された気体透過性基材（２２１）と、
官能基によって基材（２２１）の第１の平坦な側（２２２）の表面でおよび／または基材（２２１）の第１の平坦な側（２２２）の表面に隣接した領域で結合された触媒的に活性な貴金属粒子および／または原子と、
を備える、燃料電池（１０）用のガス拡散電極（２０）。
【請求項２】
官能基は、アミドキシム基、ヒドロキサム酸基、アミドラゾン基、またはこれらの混合物を含むことを特徴とする、請求項１に記載のガス拡散電極（２０）。
【請求項３】
有機ポリマーは、ニトリル基が、部分的または完全に反応して、アミドキシム基、ヒドロキサム酸基および／またはアミドラゾン基を形成している、ニトリル基含有ポリマーであり、特に、ヒドロキシルアミンおよび／またはヒドラジンと反応したポリアクリロニトリル（ＰＡＮ）、またはコポリマーまたはそれらの混合物であることを特徴とする、請求項１または２に記載のガス拡散電極（２０）。
【請求項４】
有機ポリマーは、ヒドロキシルアミンと反応したアクリロニトリルおよびアクリル酸モノマーのコポリマー、またはヒドロキシルアミンと反応したポリアクリロニトリル（ＰＡＮ）とポリアクリル酸との混合物であることを特徴とする、請求項１〜３のいずれか１つに記載のガス拡散電極（２０）。
【請求項５】
気体透過性基材（２２１）は、有機ポリマーの繊維から、特に、不織ウェブ、フェルトまたはクロスプライラミネートの形態で、形成されることを特徴とする、請求項１〜４のいずれか１つに記載のガス拡散電極（２０）。
【請求項６】
触媒的に活性な貴金属粒子および／または原子の濃度は、基材（２２１）の第１の平坦な側（２２２）からの勾配で内側へと低減することを特徴とする、請求項１〜５のいずれか１つに記載のガス拡散電極（２０）。
【請求項７】
燃料電池（１０）用のガス拡散電極（２０）を製造する方法であって、
金属陽イオンと錯形成することができる官能基を有する有機ポリマーから形成された気体透過性基材を調製し、
基材の第１の平坦な側の表面に存在する、および／または基材の第１の平坦な側の表面に隣接する領域に存在する官能基に、触媒的に活性な貴金属のイオンを負荷して、その錯形成を行い、
錯形成されて結合された貴金属のイオンをゼロ酸化状態に還元する、
ことを含む、燃料電池（１０）用のガス拡散電極（２０）を製造する方法。
【請求項８】
燃料電池（１０）であって、高分子電解質膜（１１）と、高分子電解質膜（１１）の両側に配置された請求項１〜７の１つに記載のガス拡散電極（２０）と、ガス拡散電極（２０）に接続されたバイポーラプレート（１７）と、を備え、貴金属粒子および／または原子を含有する、ガス拡散電極（２０）の触媒的に活性な第１の平坦な側（２２２）が、それぞれの場合、高分子電解質膜（１１）に接触する、燃料電池（１０）。
【請求項９】
高分子電解質膜（１１）は、ポリアクリロニトリルに基づく膜であり、ポリアクリロニトリルに基づく膜のニトリル基が、少なくとも部分的に反応してアミドキシム基を形成している、または、ポリアクリロニトリルに基づく膜が、ポリアリーレンエーテルスルホンを含浸させたものであることを特徴とする、請求項８に記載の燃料電池（１０）。
【請求項１０】
高分子電解質膜（１１）と、接続されたガス拡散電極（１０）との間には、さらなる層、特に、微孔性層も、触媒層も存在しないことを特徴とする、請求項８または９に記載の燃料電池（１０）。
【発明の詳細な説明】
【技術分野】
【０００１】
本発明は、単純な構造の燃料電池用のガス拡散電極に関する。本発明はまた、ガス拡散電極を有する燃料電池、およびこの種の燃料電池を有する燃料電池システムに関する。
【背景技術】
【０００２】
燃料電池は、電気エネルギーを生成するために、水を生成する燃料の酸素との化学反応を用いる。この目的のために、燃料電池はその核心となる構成要素として、いわゆる膜電極アッセンブリ（ＭＥＡ）を含み、膜電極アッセンブリは、イオン伝導性（通常プロトン伝導性）の膜と、膜の両側にそれぞれ配置された触媒電極（アノードおよびカソード）とから作成された構造または複合物である。これらの電極は通常、担持された貴金属粒子、特に白金と、ポリマーバインダーとから成る触媒層を備える。ガス拡散層（ＧＤＬ）が、膜電極アッセンブリの両側で膜とは反対の電極の側に配置され、微孔性層もしばしば、ＧＤＬへの触媒粒子の貫入を防止するためにＧＤＬと触媒層との間に配置される。典型的なＧＤＬは通常、（発泡）黒鉛、炭素繊維または親水性化ポリマー材料から作成される。触媒層は、膜の両側に直接適用可能であり、この場合、触媒被覆膜（ＣＣＭ）という用語が使用される。代替として、触媒層は、ＧＤＬまたは微孔性層に適用され、ガス拡散電極を形成する。
【０００３】
通常、燃料電池は、スタックとして配置された複数のＭＥＡによって形成され、その電気出力は、加法的である。個々の膜電極アッセンブリの間にバイポーラプレート（流れ場プレートまたはセパレータプレートとも呼ばれる）が一般に配置されており、個々の電池への作動媒体すなわち反応物の供給を行い、また通常、冷却のためにも役立つ。バイポーラプレートはまた、膜電極アッセンブリとの電気伝導性接触を提供する。
【０００４】
燃料電池が作動している際に、燃料（アノード作動媒体）特に水素Ｈ2または水素含有ガス混合物が、バイポーラプレートのアノード側で開いている流れ場を介してアノードに供給され、そこで電子が放出されながらプロトンＨ+へのＨ2の電気化学的酸化が生じる（Ｈ2  →  ２Ｈ+＋２ｅ-）。反応室を互いに気密な仕方で分離しかつそれらを電気的に絶縁する電解質または膜を介して、アノード室からカソード室へ、プロトンの（水が結合したまたは水なしの）輸送が行われる。アノードで供給された電子は、電気ラインを介してカソードに運ばれる。電子が吸収されながらＯ2-へのＯ2の還元が生じるように（１／２Ｏ2＋２ｅ-  →  Ｏ2-）、カソード作動媒体として酸素または酸素含有ガス混合物（例えば、空気）が、バイポーラプレートのカソード側で開いている流れ場を介してカソードに供給される。同時に、カソード室内で酸素陰イオンが、膜を通して輸送されたプロトンと反応して、水を生成する（Ｏ2-＋２Ｈ+  →  Ｈ2Ｏ）。
【０００５】
接触可能な大きな表面が、触媒の高い触媒活性にとって決定的に重要である。しかしながら、燃料電池の触媒層は、経年変化を受ける。この状況で生じる現象の１つは、凝集、すなわち、より大きな構造を形成する、微細に分割された触媒貴金属の一体化であり、その結果、触媒的に活性な表面積の減少が生じる。さらに、貴金属の流出および喪失が生じる。従って、微細に分割された触媒貴金属が、最も安定した可能な仕方で担体に適用される触媒層が求められている。
【０００６】
一例としてＥＰ２３５７６５５Ａ１に記載されるように、ガス拡散層または微孔性層が、炭化ポリアクリロニトリル（ＰＡＮ）繊維（ＰＡＮに基づく炭素繊維または単にＰＡＮ炭素繊維としても知られている）から作成可能であることが知られている。これらは、ニトリル基を窒素含有芳香族複素環式化合物に変換し、従って、必要とされる電気伝導性を与える、複数工程の方法を受けるポリアクリロニトリル繊維である。
【０００７】
ＵＳ８，５３５，８４７Ｂ２には、２つの触媒層が適用された高分子電解質膜と、これらに隣接した２つのガス拡散層とを有する燃料電池が記載されている。それぞれの場合、触媒被覆膜に面するガス拡散層にＰＡＮ炭素繊維の保護層が適用される。
【０００８】
ＵＳ２０１２／０２０２１３４Ａ１には、燃料電池であって、そのガス拡散層が、ＰＡＮ炭素繊維から構成され、微孔性層を持たない、燃料電池が記載されている。
【０００９】
触媒金属の流出の問題を解決しようと努力するために、例えば、ＵＳ８，５４６，０４２Ｂ２には、炭素担持白金触媒層内への錯化剤の組み込みが記載されている。
【発明の概要】
【課題を解決するための手段】
【００１０】
そこで、本発明は、触媒貴金属の凝集および流出に耐性がありかつ単純な構造の、燃料電池用のガス拡散電極を提案する課題に基づいている。
【００１１】
これらの課題は、独立請求項の特徴を有するガス拡散電極、燃料電池および燃料電池システムによって部分的にまたは完全に達成される。本発明の好ましい実施例は、従属請求項に記載された追加の特徴から理解できる。
【００１２】
燃料電池用のガス拡散電極は、
金属陽イオンと錯形成可能な官能基を有する有機ポリマーから形成された気体透過性基材と、
基材の第１の平坦な側の表面でおよび／または基材の第１の平坦な側の表面に隣接した領域で官能基によって結合された触媒的に活性な貴金属粒子および／または原子と、
を備える。
【００１３】
従って、本発明によるガス拡散電極は、気体透過性基材であって、錯形成基とその上に結合された触媒貴金属とを有する、気体透過性基材によって本質的に形成される、非常に単純な構造を有する。従って、本発明よるガス拡散電極は、独立した触媒層を有していない。その代わりに、触媒的に活性な貴金属粒子または原子が、ガス拡散層内に直接一体化されている。従って、本発明によるガス拡散電極は、１つの一体の構成要素内に、ガス拡散層（ＧＤＬ）および触媒層の機能を組み込んでいる。従来のガス拡散電極または膜の触媒被覆とのさらなる違いは、触媒貴金属が、ゼロの酸化状態を有する非常に微細な金属粒子の形態で、または原子の形態ででさえも、存在することである。これは、貴金属が最初にポリマーの官能基に錯形成（キレート固定）によりイオンとして結合され、次の還元によりゼロ酸化状態に変換されることによって、達成される。還元の生成物は、元素状態で存在する（非荷電）貴金属で、微細な粒子および／または原子の形態であり、貴金属原子または粒子は、錯体としてまたは錯体のような形態で官能基に結合したままであると想定され得る。これは、触媒貴金属の非常に微細な分布および極めて大きな接触可能な触媒表面をもたらす。また、基材の対応する官能基による錯結合を通した貴金属の（元の）化学結合について言及するのは重要である。本来、化学結合は、例えば貴金属が付着により炭素粒子上に保持されている従来の触媒層内に存在する結合などのような、純粋な物理結合より実質的に強固かつ安定である。従って、錯形成された貴金属陽イオンからの貴金属の「その場（ｉｎ−ｓｉｔｕ）」での形成によって、より粗い構造への触媒の合体（凝集）と、触媒構造からの貴金属の流出および除去との両方が防止される。従って、本発明によるガス拡散電極は、経年変化の影響に対して実質的により大きな長期安定性を有する。
【００１４】
配位結合としても知られている錯結合は、一般に金属陽イオン（ここでは、貴金属陽イオン）であり通常その電子配置内に「孔」を有する中心金属が、自由電子対を用いて中心金属を結合する官能基の１つまたは複数の分子（配位子）によって囲まれている、一種の化学結合として定義される。本発明では、錯形成基すなわち配位子が、基材を形成するポリマーの官能基によって表される。錯形成官能基はここでは、有機ポリマーバックボーンに、好ましくは側基の形態で、共有結合している。
【００１５】
本発明の範囲内の錯形成官能基についての特に好ましい実施例は、アミドキシム基（Ｒ−Ｃ（ＮＨ2）＝Ｎ−ＯＨ）、ヒドロキサム酸基（Ｒ−ＣＯ−ＮＨＯＨ）、アミドラゾン基（Ｒ−Ｃ（＝ＮＨ）−ＮＨ−ＮＨ2、互変異性体Ｒ−Ｃ（ＮＨ2）＝Ｎ−ＮＨ2およびＲ−ＣＨ（ＮＨ2）−Ｎ＝ＮＨを含む）、およびこれらの混合物である。これらはいわゆる、二座配位子であり、従って、これらは、金属陽イオンの錯形成に適した２つの自由電子対を有する。例えば、触媒金属の比較的安定した結合はすでに、そのような基のうちの１つと可能である。しかしながら、貴金属陽イオンが、これらの基のうちの２つまたは特に３つと配位結合することは、よりありそうである。さきに述べた基のなかで、アミドキシム基が特に好ましい。しかしながら、上に名前を挙げた基に加えて、例示的な実施例でさらに説明するように、多数の他の基が本発明の範囲内で考慮される。
【００１６】
本発明の実施例では、気体透過性基材は、ニトリル基を含むポリマーから形成され、ニトリル基は、アミドキシム基、ヒドロキサム酸基および／またはアミドラゾン基に部分的または完全に変換される。そのようなポリマーの特に好ましい実施例は、ポリアクリロニトリル（ＰＡＮ）またはそのコポリマーまたは混合物であり、ニトリル基は、ヒドロキシルアミン（ＮＨ2ＯＨ）および／またはヒドラジン（Ｈ2Ｎ−ＮＨ2）と反応している。ヒドロキシルアミンと反応することによって、ニトリル基は、アミドキシム基に変換される。他方で、ヒドラジンとの反応は、アミドラゾン基または対応するアミドヒドラゾン互変異性体の混合物をもたらす。この点について、ヒドロキシルアミンと反応したポリアクリロニトリル（ＰＡＮ）が特に好ましく使用される。最初にすでに説明したように、炭化された形態のＰＡＮに基づくガス拡散層は、ガス拡散層または微孔性層としての使用に適している。しかしながら、従来技術と対照的に、ここではＰＡＮは炭化されないが、それというのも、この場合、ニトリル基が失われるであろうが、適切な試薬と反応して錯形成官能基を生成するからである。
【００１７】
錯形成官能基としてのアミドキシム基の１つの利点は、それらがすでに良好なイオン伝導性を特にプロトンについて有することである。イオン伝導性をさらに増大させるために、本発明の実施例では、ポリアクリロニトリルが、アクリロニトリル形成ブロックに加えて少なくとも１つのさらなるコモノマーを有するコポリマーの形態またはさらなる有機ポリマーとの混合物の形態で存在することが提供される。ここでは、コモノマーまたはさらなるポリマーは好ましくは、イオン基を有するポリマーであり、さらに基材のイオン伝導性を増大させる。好ましくは、アクリル酸がさらなるコモノマーとして使用され、かつ／または、ＰＡＮとの混合物として存在するポリアクリル酸がさらなるポリマーとして使用される。アクリル酸基を基材に導入することで、これに、良好なイオン伝導性ばかりでなく、良好な電気伝導性が与えられ、良好な電気伝導性は、（燃料電池内の）触媒中心に隣接するバイポーラプレートへの触媒中心の電気接続にとって有利である。従って、この実施例では、ガス拡散電極は、貴金属粒子を有する触媒活性中心と、電気伝導性の役割を担うアクリル酸基とを有する。
【００１８】
本発明のいくつかの実施例では、気体透過性基材はまた有機ポリマーの繊維から形成される。特に基材は、不織ウェブ、フェルトまたはクロスプライラミネートの形態を有する。特にこの実施例の利点は、適切な材料、例えばＰＡＮフェルトまたはクロスプライラミネートが、商業的に入手可能であり、手頃な価格であることである。すなわち、ＰＡＮは容易に紡いで繊維にすることができ、これらはさらに、対応する繊維構造へと処理することができる。さらに、繊維材料は、ガス拡散電極に要求される必要な永久的な一体の安定性を有する。
【００１９】
触媒貴金属は、アノードまたはカソードにおける燃料電池反応の触媒に適した金属である。特に、ここでは、白金族元素、好ましくは白金および／またはパラジウムが使用される。
【００２０】
気体透過性基材内での触媒貴金属粒子および／または原子の分布は、可変的に選択可能である。一実施例によれば、触媒貴金属粒子および／または原子は、基材の膜に面する第１の平坦な側に隣接した比較的鋭く画定された領域内にのみ配置される。本発明の代替の実施例では、触媒貴金属粒子および／または原子は、基材の第１の平坦な側から内側への方向へと低減する濃度勾配を有して存在する。このような仕方で、燃料電池の熱および水の含有量は、より均一の分配可能である。さらに、触媒活性は、必要な場所に集中させることができる。
【００２１】
本発明はまた、次のステップ、すなわち、
金属陽イオンと錯形成することができる官能基を有する有機ポリマーから形成された気体透過性基材を供給し、
基材の第１の平坦な側の１つの表面に存在する、および／またはこの表面に隣接する基材の第１の平坦な側の領域に存在する官能基に、触媒的に活性な貴金属のイオンを負荷して、貴金属のイオンに錯形成を受けさせ、
錯形成された貴金属のイオンをゼロ酸化状態に還元する、
各ステップを備える、ガス拡散電極を製造する方法に関する。
【００２２】
気体透過性官能基含有基材は特に、有機ポリマーから形成された基材を、ポリマーを官能化し、またはすでに存在する官能基を金属陽イオンと錯形成可能な基に化学的に変換する適切な試薬で処理することによって調製される。例えば、ＰＡＮ基材は、ＰＡＮのニトリル基をアミドキシム基に変換するようにヒドロキシルアミンで処理可能である。
【００２３】
上述の陳述は同様に、有機ポリマーおよび官能基にあてはまる。
【００２４】
官能基に触媒的に活性な貴金属のイオンを負荷することは好ましくは、基材を貴金属の適切な塩の溶液と接触させることによって、例えば、浸す、中に置く、噴霧する、または同様のものなどによって、達成される。これは特に、（燃料電池内の高分子電解質膜に面する）基材の第１の平坦な側の表面の、および／またはこの表面に隣接した基材の第１の平坦な側の領域内の、領域のみに貴金属が負荷されるように、部分的に行うことができる。
【００２５】
元素状態で存在する貴金属への錯形成された貴金属イオンの還元は、適切な還元剤で処理することによって行うことができる。貴金属の電子構造のために貴金属は容易にゼロ酸化状態に入るので、ポリマー材料をおかさない限り、この目的のためにほとんど任意の還元剤が使用可能である。適切な還元剤の例には、亜硫酸塩、チオ硫酸塩、ヒドロキノン、ベンズアルデヒド、ヒドラジン、およびその他、およびこれらの混合物が含まれる。
【００２６】
還元ステップの生成物は、元素状態で存在する（非荷電）貴金属で、有機ポリマー材料上に微細な粒子の形態で、または原子の形態ででさえも、存在し、貴金属原子または粒子はまた、錯体としてまたは錯体のような形態で官能基に結合した状態で存在すると想定され得る。
【００２７】
本発明のさらなる態様は、高分子電解質膜の両側に本発明によるガス拡散電極が配置された高分子電解質膜であって、触媒貴金属陽イオンを有するガス拡散電極の第１の平坦な側がそれぞれ接触する高分子電解質膜と、ガス拡散電極に取り付けられたバイポーラプレートと、を備える燃料電池に関する。本発明が同様に、複数のそのような燃料電池を有する燃料電池スタックに関することは、明らかである。
【００２８】
本発明の好ましい実施例では、ガス拡散電極の基材と同じ主成分で形成されたポリマーから作成された膜が使用される。このような仕方で、ガス拡散電極と膜との間に高い化学的親和性が達成され、プロトンに対する低い境界抵抗を有する膜の良好な材料接続が達成される。従って、好ましくは、気体透過性基材がＰＡＮに基づく場合、使用される高分子電解質膜は、ポリアクリロニトリルに基づく膜であり、そのニトリル基が、ヒドロキシルアミンを用いた処理によってアミドキシム基に少なくとも部分的に変換される、または、ポリアリーレンエーテルスルホンを含浸させられる。
【００２９】
本発明の好ましい実施例では、高分子電解質膜と本発明による次のガス拡散電極との間には、さらなる層は存在せず、特に、従来技術では通例の微孔性層も、触媒層も存在しない。このタイプの燃料電池は、特に単純な構造を有し、より小さい層厚みを持って、従って、より低い設置空間で、作成可能である。
【００３０】
本発明のさらなる態様は、本発明による燃料電池または燃料電池スタックを有する燃料電池システムに関する。特に、燃料電池スタックに加えて、燃料電池システムは、対応する周辺構成要素を有するアノード供給源およびカソード供給源を有する。
【００３１】
本発明のさらなる態様は、本発明による燃料電池または燃料電池スタックを有する燃料電池システムを有する乗り物に関する。乗り物は好ましくは、燃料電池システムによって生成された電気エネルギーが牽引用電気モータおよび／または牽引用バッテリに電力供給するために使用される、電気自動車である。
【００３２】
本願に記載された本発明のさまざまな実施例は有利には、特に明記しない限り、互いに組み合わせ可能である。
【００３３】
本発明は、以下において、対応する図面による例示的な実施例において説明される。
【図面の簡単な説明】
【００３４】
【図１】従来技術による燃料電池およびその内部で生じる反応の斜視断面図。
【図２】従来技術による燃料電池の構成要素の概略順序の図。
【図３】本発明の実施例によるガス拡散電極の概略断面図。
【図４】本発明のさらなる実施例によるガス拡散電極の概略断面図。
【図５】図３によるガス拡散電極を有する本発明による燃料電池の構成要素の概略順序の図。
【図６】図４によるガス拡散電極を有する本発明による燃料電池の構成要素の概略順序の図。
【発明を実施するための形態】
【００３５】
図１は、１０’で全体が示される従来技術による燃料電池内の構造と生じる反応とを示す。
【００３６】
燃料電池１０’は、イオン電導性を特にプロトンＨ+について有する高分子電解質膜１１を備える。現在の燃料電池内の高分子電解質膜用の最も一般的な材料は、ナフィオン（登録商標）の商品名で知られているスルホン化ポリテトラフルオロエチレン（ＰＴＦＥ）である。膜１１の両側に、電極構造すなわちアノード１２およびカソード１３が接続されている。各電極１２、１３は、触媒層１４、ガス拡散層１６、およびガス拡散層１６と触媒層１４との間に配置された任意選択の微孔性層１５を備える。
【００３７】
触媒層１４は通常、電気伝導性担体材料１４２上に分布した微細に分割された触媒貴金属粒子１４１から構成された担持触媒材料を有する（図１の部分断面を参照のこと）。粒子用の担体材料１４２は通常、活性炭、カーボンブラックまたは同様のものなどの炭素基材料である。触媒材料は、高分子電解質膜１１と同じ材料からしばしば選択されるイオン伝導性ポリマーバインダー１４３によって一緒に保持される。
【００３８】
ガス拡散層１６は、同時に反応ガスを触媒層１４に供給しかつ反応生成物を運び去るのに役に立つ。従来技術によるガス拡散層は、発泡体または繊維の形態の電気伝導性気体透過性層から構成される。発泡黒鉛、炭素繊維、または炭化ＰＡＮなどの炭素基材料、または親水性化有機ポリマー材料が使用される。微孔性層１５も同様に、電気伝導性で通常は炭素に基づく材料、しばしばカーボン紙から構成される。微孔性層１５は、触媒層１４からガス拡散層１６への触媒粒子の貫入を防止することが意図されている。触媒層１４、微孔性層１５およびガス拡散層１６がこの種の材料複合物で存在する場合、この複合物は、ガス拡散電極ＧＤＬとも呼ばれる。代替として、触媒層１４が高分子電解質膜１１に直接適用されることができ、そこで、触媒被覆膜すなわちＣＣＭという用語が使用されることが知られている。
【００３９】
１つのバイポーラプレート１７が、ガス拡散層１６の両側のそれぞれに固定される。その平坦な側のそれぞれのバイポーラプレートは、反応媒体を供給しかつ燃料電池生成物を除去するための、流れチャネル１７１、１７２を有する。このプロセスにおいて、アノード側流れチャネル１７１は、燃料、通常は水素Ｈ2を供給し、未反応の燃料および生成された水を除去するのに役に立つ。カソード側流れチャネル１７２は、酸素を、通常は空気の形態で供給し、カソードオフガスおよび生成された水を運び去るのに役に立つ。さらに、バイポーラプレート１７は、冷却材の通過および反応熱の除去の役に立つ内部冷却材チャネル１７３を有する。バイポーラプレート１７は同様に、電気伝導性材料、通常は金属材料または黒鉛材料から作成される。バイポーラプレート１７は、電気消費体に連結された外部電気回路１８を介して接続される。
【００４０】
燃料電池１０’は次のように機能する。水素Ｈ2がバイポーラプレート１７のアノード側流れチャネル１７１を介してアノード１２に導入される。空気がバイポーラプレートのカソード側流れチャネル１７２を通してカソード１３に導入される。これらの作動ガスは、それぞれガス拡散層１６および微孔性層１５を通ってそれぞれの触媒層１４へと拡散する。アノード側触媒層１４では、触媒貴金属粒子１４１上で水素Ｈ2が電子ｅ-を放出しながらプロトンＨ+へと酸化され、電子ｅ-は、アノード側微孔性層１５、ガス拡散層１６、および取り付けられたバイポーラプレート１７を介して、電気回路１８を介して除去される。アノード反応中に生成されたプロトンＨ+は、イオン伝導性高分子電解質膜１１を介して燃料電池のカソード１３へと移動する。ここで、電気回路１８によって供給された電子を吸収しながら、供給された空気からの酸素Ｏ2のプロトンとの反応が生じて、水Ｈ2Ｏが生成する。従って、全体として水素と酸素が反応して水を生成し、この反応の起電力は、電気消費体、例えば、電気自動車用の電気モーターに供給するための電気エネルギーを生成するのに役に立つ。通常、燃料電池は、直列に接続された、図１による多数の個々の電池から構成される。
【００４１】
図２は、従来技術による個々の燃料電池１０’の構成要素の順序を、図１と同じ参照符号を用いて概略的に示す。構造は、構成要素の数が多いので、比較的複雑であることが理解できる。
【００４２】
図３は、全体が２０で示された、本発明の第１の実施例による燃料電池用のガス拡散電極２０の構造を示す。
【００４３】
ガス拡散電極２０は、平坦な構造の形態の気体透過性基材２２１を備え、気体透過性基材２２１は、第１の平坦な側２２２と、第１の平坦な側２２２と反対に配置された第２の平坦な側２２３とを有する。基材２２１は、ポリマーバックボーン構造に共有結合した官能基を有する有機ポリマーから作成される。官能基は、配位化学結合の意味で化学的に金属イオンと錯形成するのに適している。この目的のためには、官能基が少なくとも１つの自由電子対、好ましくは少なくとも２つの自由電子対を有することが必要である。
【００４４】
気体透過性基材２２１のポリマーの適切な官能基は、第一級アミン基（−ＮＨ2）、第二級アミン基（−ＮＨ−）、第三級アミン基（＝Ｎ−）、ニトロシル基（−Ｎ＝Ｏ）、ニトリルまたはシアン化物基（−ＣＮ）、イソシアン化物基（−ＮＣ）、シアン酸基（−ＣＮＯ）、イソシアン酸基（−ＮＣＯ）、カルボニル基（−Ｃ＝Ｏ）、カルボキシル基（−Ｃ（Ｏ）ＯＨ）、カルボン酸エステル基（−Ｃ（Ｏ）ＯＲ）、アミド基（−Ｃ（Ｏ）−ＮＨ2）、アミドキシム基（−Ｃ（ＮＨ2）＝Ｎ−ＯＨ）、ヒドロキサム酸基（−ＣＯ−ＮＨＯＨ）、アミドラゾン基（−Ｃ（＝ＮＨ）−ＮＨ−ＮＨ2、互変異性体−Ｃ（ＮＨ2）＝Ｎ−ＮＨ2および−ＣＨ（ＮＨ2）−Ｎ＝ＮＨを含む）、およびこれらの混合物を含む群から選択される。上述の官能基全ては、それらが錯形成に適した自由電子対を有すること、すなわち、ルイス塩基であることによって特徴付けられる。
【００４５】
本発明の枠組内では、アミドキシム基、アミドラゾン基およびヒドロキサム酸基が特に好ましい。アミドキシム基は、２つの窒素原子を有し、アミドラゾン基は実際、３つの窒素原子を有し、これらの窒素原子のそれぞれが、金属イオンと錯形成するのに適した自由電子対を有する。ヒドロキサム酸基は、カルボニル官能基およびアミン基によって、配位結合に利用可能な２つの自由電子対を有する。従って、これらはそれぞれ、少なくとも二座配位子である。
【００４６】
基材２２１用の材料として使用可能な好ましいポリマーは、変性ポリアクリロニトリル（ＰＡＮ）である。後の変換なしであっても、ポリアクリロニトリルはすでに、それ自体すでに金属陽イオンと錯形成可能なニトリル基（−ＣＮ）を含む。また、ニトリル基は容易に、他の官能基、特にアミドキシム基、アミドラゾン基またはヒドロキサム酸基へと化学的に変換可能である。例えばヒドロキシルアミン（Ｈ2Ｎ−ＯＨ）との反応によってニトリル基の全てまたは一部がヒドロキシム基に変換されている（下記の反応式を参照のこと）ＰＡＮを使用するのが特に好ましい。また、ポリアクリロニトリルは、酸や多くの有機溶媒に対する高い耐薬品性および高い耐加水分解性によって特徴付けられる。
【００４７】
【化１】
2019525425.tif 000003
【００４８】
アミドキシム基は、銅イオンに対する特に高い親和性を有するが、白金およびパラジウムイオンにも非常に安定して結合できる。以下の列：  Ｃｕ＞Ａｕ＞Ｖ＞Ｕ＞Ｆｅ＞Ｐｄ＞Ｐｔ＞Ｚｎ＞Ｃｄ＞Ｃｒ＞Ｎｉ＞Ｐｂ  は、さまざまな金属イオンに対するアミドキシムの親和性を示す。
【００４９】
気体透過性基材２２１の有機ポリマーのイオンおよび電気伝導性を増大させるために、好ましくは、ポリマーも同様に酸基を有することが提供される。この目的のために、官能基を有する有機ポリマーは、対応する酸基を有するコモノマーを用いて共重合可能である。特に、ここでは、アクリロニトリルおよびアクリラートモノマーのコポリマーが使用可能であり、ニトリル基は完全または部分的に、アミドキシム基に変換される。
【００５０】
代替として、ポリアクリロニトリルおよびポリアクリル酸の混合物が使用可能であり、ポリアクリロニトリルのニトリル基は、混合前または混合後に、反応してアミドキシム基を形成する。
【００５１】
基材２２１は、適切な気体透過性を有する必要がある。この目的のために、基材は好ましくは、ウェブ、フェルトまたはクロスプライラミネートの形態の有機ポリマーの繊維から作成される。
【００５２】
本発明による図３によるガス拡散電極２０はまた、基材２２１の第１の平坦な側２２２の領域でかつ表面に隣接した基材の領域において製造された触媒区域２２４を有する。触媒区域２２４内において、ガス拡散電極２０は、基材２２１の有機ポリマーの官能基によって錯形成された貴金属陽イオンの還元によって形成された触媒貴金属粒子および／または貴金属原子を含む。特に、貴金属粒子または原子は、基材２２１の官能基によって錯形成され、好ましくは、２つ以上の官能基によってキレート化される。触媒貴金属または原子は、燃料電池反応に触媒作用を及ぼすのに適した金属または原子、特に白金族の金属または原子である。特に好ましくは、触媒区域２２４の触媒貴金属粒子または原子は、白金および／またはパラジウムを備える。さらに、ガス拡散電極２０は、触媒機能が気体透過性基材２２１内、従ってガス拡散層内に形成されており、ガス拡散層の上に被覆の形態で存在するのでないという点において、従来技術と異なる。従って、本発明によるガス拡散電極２０は、２つの層の配置または複合物の構造を有さず、その代わりに、ガス拡散層と触媒層の機能を兼ね備えている一体の構成要素である。
【００５３】
図４は、本発明の第２の実施例によるガス拡散電極２０を示す。図３に示す電極とは対照的に、ここでは、触媒貴金属粒子／原子は、基材２２１の比較的鋭くかつ狭く画定された区域に限定されない。その代わりに、貴金属の濃度は、第１の平坦な側２２２から内側の基材の方向に減少する勾配を有する。
【００５４】
図５は、図３によるガス拡散電極２０を有する本発明による燃料電池１０の構造を非常に概略的に示す。燃料電池は、本発明による２つのガス拡散電極２０の間に配置された高分子電解質膜１１を有する。ここでは、ガス拡散電極２０は、触媒貴金属を負荷したそれらの第１の平坦な側２２２がそれぞれの場合、膜１１に面しそれに直接接触するように、配置される。ガス拡散電極２０の第２の平坦な側２２３はそれぞれ、バイポーラプレート１７に接続される。本発明による燃料電池１０が少しの構成要素しかない単純な構造を有することは明らかである。従って、ガス拡散電極２０は、従来の燃料電池（図２を参照のこと）の触媒層１４、微孔性層１５およびガス拡散層１６に取って代わるものである。
【００５５】
図６は、図４によるガス拡散電極２０を含む、本発明による燃料電池１０を示す。
【００５６】
好ましくは、本発明による燃料電池１０において、本発明によるガス拡散電極２０の基材と同じまたは類似の主成分で作成された高分子電解質膜が使用される。好ましい実施例により、ＧＤＥ２０が変性ポリアクリロニトリルに基づく場合、好ましくは、ポリ（アリーレンエーテルスルホン）を含浸させたポリアクリロニトリル、またはニトリル基の一部または全部が反応してアミドキシム基を形成したポリアクリロニトリルが使用される。両方の場合、それに対応して処理されたＰＡＮウェブが、膜１１の基礎として使用可能である。
【００５７】
本発明による燃料電池１０の機能は、図１に関連して説明したものに相当する。
【００５８】
本発明によるガス拡散電極２０は、以下のように製造可能である。アクリロニトリル（ＡＮ）とアクリル酸（ＡＡ）とのコポリマー、従って、ポリ（アクリロニトリル−コ−アクリル酸）、またはポリアクリロニトリル（ＰＡＮ）とポリアクリル酸（ＰＡＡ）との混合物の繊維から作成されるフェルトが使用される。例えば、フェルトは、ニトリル基が反応してアミドキシム基を形成する際、ヒドロキシルアミンと反応する。このような仕方で処理したフェルトを清浄化し、乾燥した後、フェルトの第１の平坦な側を適切な白金塩溶液（例えば、水溶性塩化白金（ＩＩ）溶液）で処理する。これは、貴金属溶液を第１の平坦な側２２２に噴霧することによって、またはフェルトをその第１の側２２２で貴金属溶液に浸し、第１の平坦な側２２２またはその表面に隣接した領域のみを溶液に浸すことによって、行うことができる。この場合、アミドキシム基の高い親和性に起因して、キレート形成の形態で、貴金属陽イオンの迅速な錯形成が生じる。図４による触媒貴金属の濃度勾配を有する構造を製造する場合、貴金属塩溶液中の浸漬時間は、毛管力の結果として、溶液が基材２２１の内部の方向へ引っ張られるのに、十分長くなるように選択できる。次いで、フェルトをすすいで、乾燥する。次いで、基材に存在する貴金属陽イオンを、ヒドロキノンなどの還元剤を用いてゼロの酸化状態を有する貴金属粒子に変換する。
【００５９】
次いで、上述の仕方で製造した２つのガス拡散電極２０の間に高分子電解質膜１１を配置し、触媒貴金属を負荷した第１の平坦な側をそれぞれ膜に配置することによって、燃料電池１０の組み立てを行う。膜１１およびガス拡散電極２０から構成されたこの構造を、バイポーラプレート１７と交互に積層して、燃料電池スタックを形成し、外部締め付け手段を用いてプレスする。
【００６０】
例示的な実施例
以下の調製のために、Ｄｕｋ  Ｍａｎ  Ｙｏｕらの手順に類似した手順を用いた（“Ｐｒｏｐｅｒｔｉｅｓ  ｏｆ  ｓｕｌｆｏｎａｔｅｄ  ｐｏｌｙ（ａｒｙｌｅｎｅ  ｅｔｈｅｒ  ｓｕｌｆｏｎｅ）／ｅｌｅｃｔｒｏｓｐｕｎ  ｎｏｎｗｏｖｅｎ  ｐｏｌｙａｃｒｙｌｏｎｉｔｒｉｌｅ  ｃｏｍｐｏｓｉｔｅ  ｍｅｍｂｒａｎｅ  ｆｏｒ  ｐｒｏｔｏｎ  ｅｘｃｈａｎｇｅ  ｍｅｍｂｒａｎｅ  ｆｕｅｌ  ｃｅｌｌｓ”  Ｊ．  Ｍｅｍｂｒａｎｅ  Ｓｃｉ．  ４４６  （２０１３），  ２１２−２１９）。
【００６１】
１．ＰＡＮフェルトのアミドキシム官能化（ＰＡＮオキシム）
３２ｇの塩化ヒドロキシルアンモニウム（ＣｌＨ4ＮＯ）を、８０℃に加熱した８００ｍｌの脱イオン水に攪拌しながら溶解した（表１を参照のこと）。次いで、２ｃｍ×２ｃｍの大きさ、２．６ｍｍの厚さの１８片のＰＡＮフェルト（Ｈｅｉｍｂａｃｈ、タイプ８７６５３１  ５／５  ＰＡＮ（Ｈ）５００ｇ／ｍ2フェルト）を溶液中に置いた。次いで、ＣＯ2の発生が（約１時間１０分後に）止まり、ヒドロキシルアミンを形成する塩化ヒドロキシルアンモニウムの炭酸水素ナトリウムとの反応：
ＮａＨＣＯ3＋ＨＯＮＨ3Ｃｌ→ＣＯ2＋Ｈ2Ｏ＋Ｈ2Ｎ−ＯＨ＋ＮａＣｌ
が完結したと思われるまで、炭酸水素ナトリウム（ＮａＨＣＯ3）を少しずつ加えた。
【００６２】
バッチは８０℃でさらに３時間攪拌し、この間、１時間、２時間、３時間後にそれぞれ６つのフェルト片を反応溶液から取り出し、洗浄するために、攪拌している室温の２５０ｍｌの脱イオン水中に移した。フェルトは洗浄水の水面に浮かんだ。各回１０分間の洗浄工程を３回繰り返した。フェルトは１時間後は、淡黄色であり、２時間後は、淡黄色であり、３時間後は、飴色であった。
【００６３】
【表１】
2019525425.tif 000004
【００６４】
２．Ｆｅ3+のＰＡＮオキシムとの錯形成
それぞれの場合、７．５・１０-4ｍｏｌ／ｌのＦｅＣｌ3溶液２００ｍｌを作成した。これらはすでに暗黄色／橙色であった。次いで、実施例１からのＰＡＮオキシムフェルトを追加し、室温で２０分間攪拌した。フェルトは、橙色−淡褐色になった。次いで、フェルト片を溶液から取り出し、脱イオン水中で洗浄した。
【００６５】
【表２】
2019525425.tif 000005
【００６６】
３．Ｐｔ2+のＰＡＮオキシムとの錯形成
実施例２からのＦｅＣｌ3で処理したＰＡＮフェルトを濃塩酸（ＨＣｌ）で洗浄すると、それらは脱色した。濃塩酸中でＰｔＣｌ2の飽和溶液を製造し（沈殿）、飽和上澄みをデカントした。それぞれの場合、ＦｅＣｌ3で前処理し、ＨＣｌで洗浄したフェルト３つと、ＦｅＣｌ3で前処理していない３つとを、１０〜１５ｍｌの飽和ＰｔＣｌ2溶液で、室温で２４時間振とうした。２４時間後、ＰｔＣｌ2溶液をデカントし、フェルトを希塩酸で３０分間洗浄し、脱イオン水で２回洗浄した。
【００６７】
４．さまざまな還元剤を用いたＰＡＮオキシムと錯形成したＰｔ2+の還元
実施例３からのフェルトを表３に従って還元剤（チオ硫酸ナトリウム、亜硫酸ナトリウムまたはヒドロキノン）の溶液中に６０分間置き、振とうし、次いで、１０〜１５ｍｌの脱イオン水で洗浄した。Ｎａ2Ｓ2Ｏ3５Ｈ2Ｏを用いたバッチは濁っていた。フェルトを空気中、室温で乾燥した。Ｎａ2Ｓ2Ｏ3５Ｈ2Ｏで処理したフェルトは、飴色〜褐色を示したが、Ｎａ2Ｓ2Ｏ3で処理したフェルトは、淡黄色を示し、ヒドロキノンで処理したフェルトは、淡黄色〜薄い褐色を示した。フェルトの色は、ＦｅＣｌ3を用いた処理を行っていたか否かにも、また、ヒドロキシルアミンでの反応時間の長さにも、明らかに関係しなかった。
【００６８】
【表３】
2019525425.tif 000006
【符号の説明】
【００６９】
１０…燃料電池
１０’…従来技術による燃料電池
１１…高分子電解質膜ＰＥＭ
１２…電極／アノード
１３…電極／カソード
１４…触媒層／触媒体層ＣＬ
１４１…触媒貴金属粒子
１４２…担体粒子
１４３…ポリマーバインダー
１５…微孔性層ＭＰＬ
１６…ガス拡散層／ガス拡散層ＧＤＬ
１７…バイポーラプレートＢＰＰ
１７１…アノード側流れ場
１７２…カソード側流れ場
１７３…冷却材チャネル
１８…消費体を有する電気回路
２０…本発明によるガス拡散電極
２２１…気体透過性基材
２２２…第１の平坦な側
２２３…第２の平坦な側
２２４…触媒区域
【図１】
2019525425.tif 000007
【図２】
2019525425.tif 000008
【図３】
2019525425.tif 000009
【図４】
2019525425.tif 000010
【図５】
2019525425.tif 000011
【図６】
2019525425.tif 000012
【国際調査報告】
2019525425.tif 000013
2019525425.tif 000014
2019525425.tif 000015
2019525425.tif 000016